(57)【特許請求の範囲】
【請求項１】
単一材中に強磁性部と弱磁性部を有するマルテンサイト系ステンレス鋼でなる複合磁性部材であって、
該複合磁性部材は質量％にて、Ｃ：０．３５〜０．７５％、Ｃｒ：１０．０〜１４．０％、Ｎｉ：０．５〜４．０％、Ｎ：０．０１〜０．０５％と脱酸剤としてＳｉ、Ｍｎ、Ａｌの１種または２種以上を合計で２．０％以下、残部はＦｅと不可避不純物を有し、
且つ、Ｎｉｅｑ（％Ｎｉ＋３０＊％Ｃ＋０．５＊％Ｍｎ＋３０＊％Ｎ）が１３．０〜２５．０％、Ｃｒｅｑ（％Ｃｒ＋％Ｍｏ＋１．５＊％Ｓｉ＋１．５＊％Ｎｂ）が１０．１〜１５．０％を満たし、
前記強磁性部は、フェライトと炭化物よりなる強磁性組織からなり、最大透磁率２００以上、保磁力２０００Ａ／ｍ以下で、
前記弱磁性部は、オーステナイト組織からなり、透磁率２以下、Ｍｓ点（非磁性オーステナイトが強磁性マルテンサイトに変り始める温度）が−３０℃以下であることを特徴とする複合磁性部材。
【請求項２】
単一材中に強磁性部と弱磁性部を有するマルテンサイト系ステンレス鋼でなる複合磁性部材の製造方法であって、
質量％にて、Ｃ：０．３５〜０．７５％，Ｃｒ：１０．０〜１４．０％，Ｎｉ：０．５〜４．０％，Ｎ：０．０１〜０．０５％と脱酸剤としてＳｉ、Ｍｎ、Ａｌの１種または２種以上を合計で２．０％以下、残部はＦｅと不可避不純物を有し、
且つ、Ｎｉｅｑ（％Ｎｉ＋３０＊％Ｃ＋０．５＊％Ｍｎ＋３０＊％Ｎ）が１３．０〜２５．０％、Ｃｒｅｑ（％Ｃｒ＋％Ｍｏ＋１．５＊％Ｓｉ＋１．５＊％Ｎｂ）が１０．１〜１５．０％を満たし、フェライトと炭化物よりなる強磁性組織を有する複合磁性部材素材を、
部分的にオーステナイト変態温度以上に加熱した後急冷して、該加熱急冷部をオーステナイト組織とし、かつＭｓ点（非磁性オーステナイトが強磁性のマルテンサイトに変り始める温度）を−３０℃以下とすることを特徴とする複合磁性部材の製造方法。
【発明の詳細な説明】
【０００１】
【発明の属する技術分野】
本発明は自動車の燃料や油圧用作動油を扱うアクチュエータ等（以下、油量制御機器と記す）に適した強磁性部と非磁性または弱磁性(本発明で弱磁性と総称して記す)部をもつ複合磁性部材およびその製造方法に属する。
【０００２】
【従来の技術】
自動車の油量制御機器に使用されるアクチュエータとして、強磁性(一般には軟磁性)である固定子の一部に弱磁性部を設けて磁束を可動片に洩らし、磁束を有効に利用する構造が一部に用いられている。
強磁性部品の一部に弱磁性部分を設ける方法としては強磁性部品と弱磁性の部品をろう付けするとか、レーザー溶接する等の手法が従来から行われてきた。
これらの異種材料を接合する手法に対し、近年、単一材を使用してこれに冷間加工または熱処理によって強磁性部および弱磁性等部を設けることが提案されている。
【０００３】
特開平 6-140216号は準安定オーステナイトステンレス鋼の部材全体を高温からの溶体化処理により弱磁性化し、この部材の一部をＭｄ点とＭｓ点の間の温度で加工して加工誘起マルテンサイト化し、該部を強磁性とする方法を提案している。
また特開平6-74124は燃料噴射装置の固定子鉄心として、強加工によりマルテンサイト化して強磁性化した部材の特定部を加熱処理によりオーステナイト化して弱磁性化する方法と、オーステナイト生成元素を溶融添加したり、オーステナイト合金の一部にフェライト生成元素を溶融添加して弱磁性部や強磁性部を得る製造方法を述べている。
【０００４】
オーステナイト生成元素やフェライト生成元素等を母材の特定部分に溶融添加することは一般に容易でない。そこで本発明者らは、強磁性材の一部に弱磁性等部を形成した部材およびその製造法について多方面の実験、検討を行った。
その結果、前記提案のように準安定オーステナイトを冷間加工によってマルテンサイト化して得られる強磁性部は、加工後に歪み取り焼鈍を施しても最大透磁率μｍ；１６０、保磁力Ｈｃ；2500[A/m]程度であり、良好な軟磁気特性は得られなかった。
【０００５】
また、自動車等に使用する部品は−３０℃に達せんとする低温度にさらされる場合があり、例えば材料の一部を加熱により弱磁性化した部分がこの冷却によりマルテンサイト化して透磁率が大きくなり、強磁性化するようでは実用に供しえない。すなわち、上記のように冷間加工により強磁性化する場合、強磁性部の透磁率を大きくするような組成（準安定オーステナイトをより不安定にする組成）にすると、弱磁性化部のＭｓ点が -30℃以上となり、実用に供しえなくなる。
したがって、単一材を用いてこの方法を適用するのでは透磁率が大きく保磁力が小さい軟磁性部と同時にＭｓ点が-30℃以下の弱磁性の部分を併せ持つ部品を得るのが容易でないことが判明した。
【０００６】
また、磁性および弱磁性等の部分を有する金属部品の製法として、古くは特開昭50-3017に「エージング工程中に磁性構造を取得し、かつ高温焼戻後前記構造を消失し得る金属から作られた一体構造の加工品」の製法が述べられている。
該出願には具体的用途は明示されておらず、また発明の詳細な説明の項で合金の例としてC-(Co,Ni)-(Cr,V)-Fe系の磁石合金と0.37C-0.6Si-0.4Mn-17Cr-6.2Ni-0.5Ti-Fe（重量％）ステンレス鋼等が示されている。しかし、このステンレス鋼で得られる軟磁性部分の定量的な磁性値や弱磁性部の特にＭｓ点は示されていない。また、機械加工性についてもインゴットから製造した鍛伸材で実験しており、成形性については不明である。
【０００７】
【発明が解決しようとする課題】
本発明は単一材料であり、それを構成する強磁性部は十分高い最大透磁率μｍと、十分低い保磁力Ｈｃを有する優れた軟磁性を示し、かつ弱磁性部のＭｓ点が-30℃以下とした材料とその製造法に関するものである。
本出願人は、自動車のアクチュエータの磁気回路において、従来強磁性（軟磁性）材と弱磁性材をろう接、溶接等で接合していた部品を単一材で代替する手段として特開平6-140216号、特開平7-11397号で開示される方法を先に提案した。しかし、熱処理のみで強磁性と弱磁性とする該提案の場合、強磁性が加工誘起マルテンサイトによるものであるため、最大透磁率μｍ≒160、保磁力Ｈｃ≒2500[A/m]と軟磁性としては用途的に不十分なものがあり、用途が限定されていた。
【０００８】
本発明者らは、ＣｒとＣを含有するＦｅ合金のマルテンサイト系ステンレス鋼を、低温で焼鈍してフェライト＋炭化物の組織にすると、最大透磁率μｍ：600程度，保磁力Ｈｃ：880[A/m]程度の高い軟磁性が得られ、また、その一部を1100℃以上の高温に加熱、急冷すると透磁率μ＜２の弱磁性が得られるが、そのときのＭｓ点は約-10℃で自動車用に使用するには実用上問題があることをテストの結果知見し、さらに上記程度の磁気特性を維持しつつ、Ｍｓ点の低下の具体策についてテストを重ね、本発明を完成したものである。
本発明は高い軟磁性を有する強磁性部と十分な弱磁性と-30℃以下という十分低いＭｓ点を有する弱磁性部を有する単一材料でなる複合磁性部材およびその製造方法を提供することを目的とする。
【０００９】
【課題を解決するための手段】
本発明者らは、強磁性部として従来の準安定オーステナイトの加工誘起マルテンサイト化したものによらず、フェライト組織とすることにより、軟磁性を大幅に向上し、かつこの強磁性部を高温に加熱、急冷して形成した弱磁性部分のＭｓ点を母材にＮｉを適量添加することにより、十分に低下することができることを見出し本発明をなした。
【００１０】
すなわち、本発明の複合磁性部材は、単一材中に強磁性部と弱磁性部を有するマルテンサイト系ステンレス鋼でなる複合磁性部材であって、この複合磁性部材は質量％にて、Ｃ：０．３５〜０．７５％、Ｃｒ：１０．０〜１４．０％、Ｎｉ：０．５〜４．０％、Ｎ：０．０１〜０．０５％と脱酸剤としてＳｉ、Ｍｎ、Ａｌの１種または２種以上を合計で２．０％以下、残部はＦｅと不可避不純物を有し、且つ、Ｎｉｅｑ（％Ｎｉ＋３０＊％Ｃ＋０．５＊％Ｍｎ＋３０＊％Ｎ）が１３．０〜２５．０％、Ｃｒｅｑ（％Ｃｒ＋％Ｍｏ＋１．５＊％Ｓｉ＋１．５＊％Ｎｂ）が１０．１〜１５．０％を満たし、強磁性部は、フェライトと炭化物よりなる強磁性組織からなり、最大透磁率２００以上、保磁力２０００Ａ／ｍ以下で、弱磁性部は、オーステナイト組織からなり、透磁率２以下、Ｍｓ点（非磁性オーステナイトが強磁性マルテンサイトに変り始める温度）が−３０℃以下であることを特徴とする。
【００１１】
また、本発明の製造方法発明は、単一材中に強磁性部と弱磁性部を有するマルテンサイト系ステンレス鋼でなる複合磁性部材の製造方法であって、質量％にて、Ｃ：０．３５〜０．７５％，Ｃｒ：１０．０〜１４．０％，Ｎｉ：０．５〜４．０％，Ｎ：０．０１〜０．０５％と脱酸剤としてＳｉ、Ｍｎ、Ａｌの１種または２種以上を合計で２．０％以下、残部はＦｅと不可避不純物を有し、且つ、Ｎｉｅｑ（％Ｎｉ＋３０＊％Ｃ＋０．５＊％Ｍｎ＋３０＊％Ｎ）が１３．０〜２５．０％、Ｃｒｅｑ（％Ｃｒ＋％Ｍｏ＋１．５＊％Ｓｉ＋１．５＊％Ｎｂ）が１０．１〜１５．０％を満たし、フェライトと炭化物よりなる強磁性組織を有する複合磁性部材素材を、部分的にオーステナイト変態温度以上に加熱した後急冷し、該加熱急冷部をオーステナイト組織とし、かつＭｓ点（非磁性オーステナイトが強磁性のマルテンサイトに変り始める温度）を−３０℃以下とする。
【００１２】
本発明は前述のように適正量のＮｉを含み、例えば焼鈍によりフェライト組織として充分な軟磁性とした強磁性マルテンサイト系ステンレス鋼部材を局部的に加熱昇温後，冷却して残留オーステナイト化したとき、該オーステナイトは十分な弱磁性と十分に低いＭｓ点を有するものとなることを見出したことに基づくものである。
本発明において素材であるマルテンサイト系ステンレス鋼部材は、冷間加工や熱間加工を受けたものでは強磁性部分として十分高い強磁性を得させるため焼鈍することが望ましい。適当な焼鈍温度範囲は600〜850℃、望ましくは650〜800℃である。焼鈍加熱後の冷却は徐冷することが望ましい。
【００１３】
特定部の局部加熱の温度は残留オーステナイトのＭｓ点を十分低くするため、また短時間加熱による局部限定のため、1000℃またはそれ以上の1100℃またはさらに1200℃等の高温とすることが望ましい。低いＭｓ点のオーステナイトを得るため、加熱後の冷却は急冷とすることが望ましく、このためには部材の形状は薄いまたは細いものが望ましい。加熱部を限定するため加熱方法は、高周波、レーザ、電子ビーム等のエネルギー密度が高い加熱方法が好ましい。
【００１４】
次に本発明の数値限定理由を述べる。
本発明の部材は、強磁性部と弱磁性部からなる。
強磁性部の最大透磁率μｍを200以上、保磁力Ｈｃを2000[A/m]以下および弱磁性部分のＭｓ点を-30℃以下としたのは、この範囲が本発明で容易に得られる範囲であり、かつ本発明の目的である油量制御機器用等の部材として必要な特性であるからである。このような特性は、前述の従来技術では得られなかった特性である。
また本発明の弱磁性部の透磁率を２以下としたのは、これを越える範囲は弱磁性としての用途に適さなくなるからである。
本発明では強磁性部を、最大透磁率μｍ250以上、保磁力Ｈｃ1000[A/m]以下に、および弱磁性部の透磁率μを1.5以下またはさらに1.2以下にすることはそれぞれ容易であり望ましい。
【００１５】
次に本発明の望ましい成分範囲を述べる。
Ｃは本発明の部材の機械的強度を高め、また非磁性オーステナイトを安定化するために重要な元素であり、本発明ではＣの望ましい範囲を0.35〜0.75%とした。Ｃが0.35%未満ではオーステナイトの安定度が劣化し、高温から急冷して得られる透磁率μが２以下の弱磁性部のＭｓ点が-30℃より高くなりやすい。このため、Ｃは0.35%以上とするとよい。また、0.75%以下としたのは0.75%を越えると冷間での成形性が劣化しやすいためである。Ｃのより望ましい範囲は0.45〜0.65%である。
Ｃｒは本発明の部材の機械的強度を向上し、また耐食性を効果的に向上する元素である。Ｃｒの望ましい範囲として10.0〜14.0%としたのは、10.0%未満ではステンレス鋼としての耐食性が劣り、14.0%を越えるとフェライトが安定化して高温から急冷したとき弱磁性化が難しくなるためである。Ｃｒのより望ましい範囲は12.0〜14.0%である。
【００１６】
Ｎｉは弱磁性部のＭｓ点を効果的に低下する重要な元素である。Ｎｉの望ましい範囲を0.5〜4.0%としたのは、0.5%未満では弱磁性部のＭｓ点が -30℃より高くなりやすく、4.0%を越えると焼鈍材の耐力が60kgf/mm2を越えるので成形が難しくなり、また、焼鈍しても保磁力がＨｃ≧2000[A/m]と良好な軟磁性が得られ難くなるためである。Ｎｉのより望ましい範囲は1%以上である。
【００１７】
Ｎはオーステナイト生成元素としてＮｉと類似の効果を有する元素で、価格的にも安価に添加できる利点が有る。Ｎの望ましい範囲をO.O1〜0.05%としたのは、O.O1%未満では非磁性部のＭｓ点を低下させる効果が少なく、かつＣｒを含めた他の材料において低窒素の価格的に高価な材料を使用したり、溶解時に脱窒素処理等を行わねばならなくなるからである。また、0.05%以上になると耐力が大きくかつ加工硬化の度合いが大きくなり、成形性が劣化してくるためである。Ｎのより望ましい範囲はO.O15〜0.040%である。
なお、本発明の部材は前記Ｃ，Ｃｒ，Ｎｉ，Ｎの他に脱酸元素としてＳｉ，Ｍｎ，Ａｌの１種または２種以上を合計で2.0%以下含んでもよい。
また、本発明の部材は耐食性、機械的強度等特定の性質の向上のため、Ｗ，Ｍｏ，Ｎｂ，Ｔｉ，Ｃｕ等を添加されてもよい。
【００１８】
本発明の部材の望ましいマルテンサイト系ステンレス鋼の成分範囲としてNieq，Creqで規定してもよい。
Nieqは、Nieq＝(%Ni+30*%C+0.5*%Mn+30*%N)，CreqはCreq＝(%Cr+%Mo+1.5*%Si+1.5*%Nb)で定義される値である。望ましいNieqを13.0〜25.0%としたのは、13.0%未満では高温から急冷してもμ≦２の弱磁性部のＭｓ点が-30℃以下になりにくく、また25.0%を越えると焼鈍したときの強磁性部の軟磁性が劣り、μｍ≧200となりにくいためである。また、望ましいCreqを10.1〜15.0%としたのは、10.1%未満になると耐食性が劣ってくるためであり、15.0%を越えると高温から急冷した時の透磁率を２以下にするために、オーステナイト生成元素のＮｉ，Ｃ，Ｎを上述の範囲より多く添加する必要が有り、強磁性部の軟磁性が劣化し、また加工が難しくなるため、上限を15.0%とした。
望ましいNieqとCreqはそれぞれ15.0〜23.5と12.1〜14.5%であり、さらに望ましいCreqは13.0〜14.5%である。
【００１９】
【発明の実施の形態】
以下に示す実験は、強磁性部と弱磁性部を単一部材中に共存させることなく、別々のテストピース上に、または順次的に形成させる方法で行なった。しかし、このテストは、弱磁性部形成用テストピースの加熱後の冷却を空冷を介在させた後、油冷することで強磁性部と弱磁性部を共存させることを模したものとした。
【００２０】
（実験例１）
マルテンサイト系ステンレス鋼を冷間圧延後600〜850℃で焼鈍すると、μｍ＝600，Ｈｃ＝800[A/m]程度の軟磁気特性が得られる。しかし、この焼鈍材を高温から焼入れした時の透磁率はμ＝1.3とエレクトロニクス用弱磁性材としては若干高目であったが、それ以上にＭｓ点が -30℃より高目であり、自動車用には実用上困難な材料であった。
本発明者らは高温から急冷して非磁性の残留オーステナイト組織にした合金のＭｓ点を下げ、かつ焼鈍により（フェライト＋炭化物）の組織として、高い透磁率を得るためＮｉの効果を検討した。
真空溶解でＮｉ含有量を種々に変えた10Ｋｇの鋼塊を得たのち鍛造、熱間圧延を行い板厚3.5ｍｍとした。この材料を組成により600〜850℃の範囲で温度を変えて焼鈍したのち、表面の酸化層部を除去し、板厚1.5ｍｍに冷間圧延して実験に供した。表１に実験に供した発明部材および比較部材の合金の化学組成を示す。
【００２１】
【表１】
0003868019.tif 000002
【００２２】
この冷間圧延材から内径33ｍｍ，外径45ｍｍの磁性リングと15ｍｍ角の試料を採取し、それぞれのロットともＡ1点以下の温度で焼鈍し、リング材について磁気特性を測定した。この場合は最大透磁率μｍ、保磁力Ｈｃ[A/m]、磁束密度Ｂ4000[T]（磁化の強さH=4000[A/m]における磁束密度）を求めた。また、上記15ｍｍ角の焼鈍済みの試料を、1200℃に保持した加熱炉中に5秒保持したのち、1秒間の空冷後、油冷する溶体化処理を施して透磁率（透磁率計により測定）とＭｓ点（微分走査型熱量計により測定）を測定した。
表２に焼鈍による強磁性部の磁気特性と溶体化処理後の弱磁性部の磁気特性を示す。
【００２３】
【表２】
0003868019.tif 000003
【００２４】
表２よりＮｉの増加に伴い強磁性部（焼鈍材）のμｍとＢ4000は低下し、Ｈｃが上昇して軟磁性が劣化するのに対して弱磁性部(溶体化処理材)のμが低下するとともに、Ｍｓ点が効果的に低下することが分る。
金属組織的にはＮｉ量が約４％を越えると焼鈍材はベイナイト的相も混在してくることが認められる。このため、上記のように強磁性部の軟磁性が劣化するのである。
一方、弱磁性部はＮｉ量の増加に伴いオーステナイトが安定化してＭｓ点は効果的に低下する。表２からμｍ≧200，Ｈｃ≦1600[A/m]程度の軟磁性を示すＮｉ量としては約４％以下が良いことが知られる。
【００２５】
（実験例２）
Ｃ，Ｎｉ，Ｃｒ，Ｎ，Ｍｏ，Ｎｂの影響を総合的に調査するため表３に示す合金を溶解し、（実験例１）の項で述べたのと同じ方法で試験片を作製し、特性を調査した。その結果を表４に示す。表４から知られるようにＮｉ量が４％を越えると焼鈍材の透磁率が低下して良好な軟磁性を示さなくなることがわかる。
また合金No.109のようにＣが低く、Ｃｒが高いと溶体化処理によってもμが比較的大きくかつ -30℃以下のＭｓ点が得られなかった。
【００２６】
【表３】
0003868019.tif 000004
【００２７】
【表４】
0003868019.tif 000005
【００２８】
【発明の効果】
以上のように、本発明によれば、例えば自動車用の油量制御装置部品で磁路構造上、強磁性部と弱磁性部を必要とする箇所を、強磁性部材と弱磁性部材の２種類の材料をろう付けする等の工数をとることもなく１種類の材料である単一材で、かつ準安定オーステナイト材料を用いる従来のものより強磁性部は高い軟磁性、弱磁性部は低い透磁率と特に低いＭｓ点をそれぞれ有する構成とすることができる。
【００２９】
すなわち、このような複合特性をもつ磁性材として、準安定オーステナイト材料を用い、冷間成形によるマルテンサイトで強磁性特性を得、その一部を熱処理によって弱磁性部を得ていた機構等と異なり、強磁性部を歪の少ない（フェライト＋炭化物）組織としたため、強磁性部の透磁率は大きくなり、かつ特定量のＮｉを添加することにより弱磁性部のμおよび特にＭｓ点を低下させることにより、従来用途が限定されていた範囲のアクチュエータにも適用でき、製造コストの低減、機能向上および用途拡大の効果はきわめて大きいものである。